(57)【要約】【課題】ポリビニルアルコール系樹脂フィルムから偏光フィルムを製造する方法において、製造工程中におけるフィルム破断を抑制することができる方法を提供する。【解決手段】長さ１０００ｍ以上のポリビニルアルコール系樹脂フィルムに対して少なくとも延伸処理、染色処理、及び架橋処理を施して偏光フィルムを製造する方法であって、ポリビニルアルコール系樹脂フィルムは、ＡＴＲ−ＩＲ法による赤外分光スペクトルから次式：指標α＝（Ａ1043−Ａ1160）／（Ａ1093−Ａ1160）［式中、Ａ1043、Ａ1160及びＡ1093はそれぞれ、波数１０４３、１１６０及び１０９３ｃｍ-1における吸光度である。］で求められる指標αが０．７３以上である方法が提供される。【選択図】図１
2017040880.tif 000002
【特許請求の範囲】
【請求項１】
長さ１０００ｍ以上のポリビニルアルコール系樹脂フィルムに対して少なくとも延伸処理、染色処理、及び架橋処理を施して偏光フィルムを製造する方法であって、
前記ポリビニルアルコール系樹脂フィルムは、ＡＴＲ−ＩＲ法による赤外分光スペクトルから下記式（１）：
指標α＝（Ａ1043−Ａ1160）／（Ａ1093−Ａ1160）          （１）
［式中、Ａ1043、Ａ1160及びＡ1093はそれぞれ、波数１０４３、１１６０及び１０９３ｃｍ-1における吸光度である。］
で求められる指標αが０．７３以上である、方法。
【請求項２】
前記延伸処理前において前記ポリビニルアルコール系樹脂フィルムの平均膜厚が１０〜６０μｍである、請求項１に記載の方法。
【請求項３】
前記延伸処理前において前記ポリビニルアルコール系樹脂フィルムの幅方向における最大膜厚と最小膜厚との差が平均膜厚の１０％以下である、請求項１又は２に記載の方法。
【請求項４】
前記延伸処理における延伸倍率が３．５倍以上である、請求項１〜３のいずれか１項に記載の方法。
【請求項５】
前記延伸処理を施した後の延伸ポリビニルアルコール系樹脂フィルムは、ＡＴＲ−ＩＲ法による赤外分光スペクトルから下記式（２）：
指標β＝（Ａ1143−Ａ1160）／（Ａ1093−Ａ1160）          （２）
［式中、Ａ1143、Ａ1160及びＡ1093はそれぞれ、波数１１４３、１１６０及び１０９３ｃｍ-1における吸光度である。］
で求められる指標βが下記式（３）：
β≧（０．７８／前記延伸処理前の平均膜厚）＋０．５６          （３）
を満たす、請求項１〜４のいずれか１項に記載の方法。
【発明の詳細な説明】
【技術分野】
【０００１】
本発明は、ポリビニルアルコール系樹脂フィルムから偏光フィルムを製造するための方法に関する。
【背景技術】
【０００２】
偏光フィルムには、延伸されたポリビニルアルコール系樹脂フィルムにヨウ素や二色性染料のような二色性色素を吸着配向させたものが従来用いられている。偏光フィルムは通常、その片面又は両面に接着剤を用いて保護フィルムを貼合して偏光板とされる。偏光板は、液晶テレビ、パーソナルコンピュータ用モニター等の他、スマートフォンやタブレット端末に代表されるモバイル機器等の画像表示装置（液晶表示装置等）に広く用いられている。
【０００３】
一般に偏光フィルムは、連続的に搬送される長尺のポリビニルアルコール系樹脂フィルムを膨潤浴、染色浴、架橋浴のような処理浴に順次浸漬する処理を施すとともに、いずれかの段階で延伸処理を施すことによって製造される〔例えば、特開２０１１−１８６０８４号公報（特許文献１）〕。
【先行技術文献】
【特許文献】
【０００４】
【特許文献１】特開２０１１−１８６０８４号公報
【発明の概要】
【発明が解決しようとする課題】
【０００５】
画像表示装置の薄型軽量化への要請から、近年益々、偏光フィルムの薄膜化が要求されているが、偏光フィルムが薄膜になるほど製造工程中にフィルムが破断するという問題が益々顕在化するようになっている。製造工程中のフィルム破断は、偏光フィルムの安定的な製造を妨げ、製造効率及び歩留まりを低下させる。特許文献１は、ポリビニルアルコール系樹脂フィルムの延伸中に起こるフィルム破断を抑制するために、３段以上の連続するホウ酸処理工程を設け、該ホウ酸処理工程の３段目以降に、少なくとも１本のガイドロールを介して１．５倍以上の一軸延伸を行う高延伸処理工程を設け、該工程におけるフィルム搬送方向の上流側のニップロールから最初のガイドロールに接触するまでのフィルムの滞留時間を４秒以下とすることを提案している。
【０００６】
本発明は、ポリビニルアルコール系樹脂フィルムから偏光フィルムを製造する方法において、製造工程中におけるフィルム破断を抑制することができる新たな方法を提供することにある。
【課題を解決するための手段】
【０００７】
本発明は、以下に示す偏光フィルムの製造方法を提供する。
［１］長さ１０００ｍ以上のポリビニルアルコール系樹脂フィルムに対して少なくとも延伸処理、染色処理、及び架橋処理を施して偏光フィルムを製造する方法であって、
前記ポリビニルアルコール系樹脂フィルムは、ＡＴＲ−ＩＲ法による赤外分光スペクトルから下記式（１）：
指標α＝（Ａ1043−Ａ1160）／（Ａ1093−Ａ1160）          （１）
［式中、Ａ1043、Ａ1160及びＡ1093はそれぞれ、波数１０４３、１１６０及び１０９３ｃｍ-1における吸光度である。］
で求められる指標αが０．７３以上である、方法。
【０００８】
［２］前記延伸処理前において前記ポリビニルアルコール系樹脂フィルムの平均膜厚が１０〜６０μｍである、［１］に記載の方法。
【０００９】
［３］前記延伸処理前において前記ポリビニルアルコール系樹脂フィルムの幅方向における最大膜厚と最小膜厚との差が平均膜厚の１０％以下である、［１］又は［２］に記載の方法。
【００１０】
［４］前記延伸処理における延伸倍率が３．５倍以上である、［１］〜［３］のいずれかに記載の方法。
【００１１】
［５］前記延伸処理を施した後の延伸ポリビニルアルコール系樹脂フィルムは、ＡＴＲ−ＩＲ法による赤外分光スペクトルから下記式（２）：
指標β＝（Ａ1143−Ａ1160）／（Ａ1093−Ａ1160）          （２）
［式中、Ａ1143、Ａ1160及びＡ1093はそれぞれ、波数１１４３、１１６０及び１０９３ｃｍ-1における吸光度である。］
で求められる指標βが下記式（３）：
β≧（０．７８／前記延伸処理前の平均膜厚）＋０．５６          （３）
を満たす、［１］〜［４］のいずれかに記載の方法。
【発明の効果】
【００１２】
本発明によれば、偏光フィルム製造工程中のフィルム破断を抑制することができる。
【図面の簡単な説明】
【００１３】
【図１】本発明に係る偏光フィルムの製造方法の一例を示すフローチャートである。
【発明を実施するための形態】
【００１４】
＜偏光フィルムの製造方法＞
本発明に係る偏光フィルムの製造方法は、ポリビニルアルコール系樹脂フィルムに対して少なくとも延伸処理、染色処理、及び架橋処理を施して偏光フィルムを製造する方法に関する。本明細書では、ポリビニルアルコール系樹脂フィルムから偏光フィルムを製造するにあたってポリビニルアルコール系樹脂フィルムに施すあらゆる処理を総称して「偏光フィルム化処理」ともいう。以下、偏光フィルム化処理に供されるポリビニルアルコール系樹脂フィルムについて説明した後、各処理工程について説明する。
【００１５】
（１）ポリビニルアルコール系樹脂フィルム
偏光フィルム化処理に供されるポリビニルアルコール系樹脂フィルムは、ポリビニルアルコール系樹脂で構成されるフィルムである。ポリビニルアルコール系樹脂としては、ポリ酢酸ビニル系樹脂をケン化したものを用いることができる。ポリ酢酸ビニル系樹脂としては、酢酸ビニルの単独重合体であるポリ酢酸ビニルの他、酢酸ビニルと共重合可能な他の単量体との共重合体等が挙げられる。酢酸ビニルに共重合可能な他の単量体の例は、不飽和カルボン酸類、オレフィン類、ビニルエーテル類、不飽和スルホン酸類、及びアンモニウム基を有するアクリルアミド類等を含む。
【００１６】
ポリビニルアルコール系樹脂のケン化度は通常、８５〜１００ｍｏｌ％程度であり、９８ｍｏｌ％以上が好ましい。ポリビニルアルコール系樹脂は変性されていてもよく、例えば、アルデヒド類で変性されたポリビニルホルマール又はポリビニルアセタール等を用いることもできる。ポリビニルアルコール系樹脂の平均重合度は通常、１０００〜１００００程度であり、１５００〜５０００程度が好ましい。ポリビニルアルコール系樹脂の平均重合度は、ＪＩＳ  Ｋ  ６７２６に準拠して求めることができる。
【００１７】
上記ポリビニルアルコール系樹脂を製膜したものがポリビニルアルコール系樹脂フィルムである。ポリビニルアルコール系樹脂を製膜する方法は、特に限定されるものではなく、公知の方法を採用することができる。本発明で用いるポリビニルアルコール系樹脂フィルムは通常、その単独（単層）フィルムである。
【００１８】
偏光フィルム化処理に供されるポリビニルアルコール系樹脂フィルムは通常、可塑剤を含有する。可塑剤は、ポリビニルアルコール系樹脂フィルムの製膜用材料（ポリビニルアルコール系樹脂組成物）に含有させ、これを製膜することによってポリビニルアルコール系樹脂フィルムに含有、分散させることができる。
【００１９】
可塑剤の好ましい例は多価アルコールであり、その具体例は、エチレングリコール、グリセリン、プロピレングリコール、ジエチレングリコール、ジグリセリン、トリエチレングリコール、トリグリセリン、テトラエチレングリコール、トリメチロールプロパン、ポリエチレングリコール等を含む。ポリビニルアルコール系樹脂フィルムは、１種又は２種以上の可塑剤を含有することができる。中でも、フィルム破断抑制の観点から、可塑剤はグリセリンを含むことが好ましい。
【００２０】
１つの好ましい実施形態において、偏光フィルム化処理に供されるポリビニルアルコール系樹脂フィルムにおける可塑剤の含有量は、ポリビニルアルコール系樹脂フィルムを構成するポリビニルアルコール系樹脂１００重量部に対して、通常３重量部以上であり、好ましくは５重量部以上、より好ましくは７重量部以上である。
【００２１】
可塑剤の含有量は、ポリビニルアルコール系樹脂フィルムを構成するポリビニルアルコール系樹脂１００重量部に対して、例えば２０重量部以下であり、好ましくは１８重量部以下であり、さらに好ましくは１５重量部以下である。可塑剤の含有量が過度に多いと、ポリビニルアルコール系樹脂フィルムの可撓性が大きくなり過ぎて取扱性が低くなり得る。
【００２２】
可塑剤の含有量は、例えばポリビニルアルコール系樹脂フィルムからメタノールによりソックスレー抽出を行い、その前後のポリビニルアルコール系樹脂フィルムの重量差として求めることができる。ポリビニルアルコール系樹脂フィルムを構成するポリビニルアルコール系樹脂の重量は、ソックスレー抽出した後のポリビニルアルコール系樹脂フィルムの重量として求めることができる。
【００２３】
本発明において、偏光フィルム化処理に供されるポリビニルアルコール系樹脂フィルムは、ＡＴＲ−ＩＲ法（Attenuated  total  Reflection  Infrared  Spectroscopy；全反射減衰赤外分光法）による赤外分光スペクトルから下記式（１）：
指標α＝（Ａ1043−Ａ1160）／（Ａ1093−Ａ1160）          （１）
で求められる指標αが０．７３以上であり、好ましくは０．７４以上、より好ましくは０．７５以上である。式（１）中、Ａ1043、Ａ1160及びＡ1093はそれぞれ、波数１０４３、１１６０及び１０９３ｃｍ-1における吸光度である。指標αは、非結晶性のポリビニルアルコール系樹脂の量に対する可塑剤（典型的にはグリセリンのような多価アルコール）の量の比についての指標となるパラメータである。指標αが大きいほど可塑剤の含有量が高いといえる。
【００２４】
指標αが上記範囲にあるポリビニルアルコール系樹脂フィルムに対して偏光フィルム化処理を施すことによって、指標αが上記範囲より小さい場合と比較して、偏光フィルム化処理中におけるフィルム破断頻度を有意に低減させることができる。これにより、長尺のポリビニルアルコール系樹脂フィルムを連続的に偏光フィルム化処理に供しても製造効率を下げることなく、薄膜の偏光フィルムを安定的にかつ高収率で製造することができる。
【００２５】
フィルム破断頻度の低減効果は、指標αを上記範囲まで高めたことによるフィルムの機械的強度の向上に起因すると考えられる。すなわち、指標αが上記範囲にあるポリビニルアルコール系樹脂フィルムに対して延伸処理を行うことにより、延伸により薄膜化されるにもかかわらず、一方でこの延伸によりフィルムの結晶化度を高めることが可能となり、この結晶化度の向上とともに機械的強度が高まるものと考えられる。
【００２６】
指標αは、例えば１．００以下であり、好ましくは０．９７以下であり、さらに好ましくは０．９５以下である。指標αが過度に高いと、ポリビニルアルコール系樹脂フィルムの可撓性が大きくなり過ぎて取扱性が低くなり得る。
【００２７】
指標αを求める際の赤外分光スペクトルの測定条件は、後述する実施例の項に記載に従う。
【００２８】
偏光フィルム化処理に供されるポリビニルアルコール系樹脂フィルムの長さは、１０００ｍ以上であり、好ましくは３０００ｍ以上、より好ましくは４０００ｍ以上である。本発明によれば、長さ１０００ｍ以上の長尺のポリビニルアルコール系樹脂フィルムを連続的に偏光フィルム化処理に供しても製造効率を下げることなく、薄膜の偏光フィルムを安定的にかつ高収率で製造することができる。ポリビニルアルコール系樹脂フィルムの幅は、例えば１５００〜６０００ｍｍ程度である。
【００２９】
偏光フィルム化処理に供される、従って延伸処理前のポリビニルアルコール系樹脂フィルムの平均膜厚は、例えば７５μｍ以下であり、好ましくは６５μｍ以下であり、より好ましくは６０μｍ以下である。ポリビニルアルコール系樹脂フィルムの平均膜厚が小さいほど偏光フィルム化処理においてフィルム破断を生じやすいが、本発明によれば、上記範囲のような薄膜であってもフィルム破断を効果的に抑制することができる。また、延伸処理前のポリビニルアルコール系樹脂フィルムの平均膜厚は、通常１０μｍ以上である。これより薄いと、延伸処理後のポリビニルアルコール系樹脂フィルムの取扱が困難となる。
【００３０】
偏光フィルム化処理に供される、従って延伸処理前のポリビニルアルコール系樹脂フィルムの幅方向における最大膜厚と最小膜厚との差は、上記平均膜厚の１０％以下であることが好ましく、８％以下であることがより好ましい。〔（最大膜厚−最小膜厚）／平均膜厚〕×１００（以下、「膜厚バラツキ」ともいう。）を小さくすること、とりわけ１０％以下にすることは、偏光フィルム化処理中のフィルム破断を抑制するうえで有利である。また、膜厚バラツキが小さく、従って光学特性のムラが小さい偏光フィルムを得るうえでも有利である。
【００３１】
ポリビニルアルコール系樹脂フィルムの平均膜厚及び膜厚バラツキは、後述する実施例の項に記載の方法に従って測定される。
【００３２】
ポリビニルアルコール系樹脂フィルムは通常、これを巻回してなるフィルムロールとして用意され、そこからポリビニルアルコール系樹脂フィルムを巻き出すとともに連続搬送しながら、偏光フィルム化処理に供される。以下では、図１を参照しながら、上記ポリビニルアルコール系樹脂フィルムの偏光フィルム化処理について説明する。図１は、本発明に係る偏光フィルムの製造方法の一例を示すフローチャートである。
【００３３】
（２）延伸処理工程Ｓ１０
延伸処理工程Ｓ１０は、ポリビニルアルコール系樹脂フィルムに対して延伸処理を施す工程である。この延伸は通常、縦一軸延伸である。図１には一例として、未延伸のポリビニルアルコール系樹脂フィルムに対し、まず延伸処理を実施する態様を示しているが、延伸処理工程の実施時期はこれに限定されず、偏光フィルム化処理のスタート時から乾燥処理工程Ｓ５０の前までの間のいずれかの段階で行えばよく、この間の複数の段階で延伸処理を行うこともできる。
【００３４】
延伸方式は、大気中（空中）で延伸を行う乾式延伸であってもよいし、水溶液等の液中で延伸を行う湿式延伸であってもよい。乾式延伸としては、表面が加熱された熱ロールと、この熱ロールとは周速の異なるガイドロール（又は熱ロールであってもよい。）との間を通すことにより、熱ロールと接触することで生じる加熱状態下に縦延伸を行う熱ロール延伸；距離を置いて設置された２つのニップロール間にある加熱手段（オーブン等）を通過させながら、これら２つのニップロール間の周速差によって縦延伸を行うロール間延伸；圧縮延伸等を挙げることができる。偏光フィルム化処理においてまず延伸処理を実施する場合、この延伸は通常、乾式延伸である。また湿式延伸としては、染色処理浴や架橋処理浴のような処理浴中に浸漬しながら延伸を行う方法が挙げられ、この場合の延伸方式は通常、ロール間延伸である。２以上の処理浴中で延伸を行ってもよい。延伸処理工程Ｓ１０は、２種以上の乾式延伸処理を含んでいてもよく、２種以上の湿式延伸処理を含んでいてもよく、乾式延伸処理及び湿式延伸処理の双方を含んでいてもよい。
【００３５】
１つの好ましい実施形態において延伸処理工程Ｓ１０は、膨潤処理工程Ｓ２０の前（膨潤処理工程Ｓ２０を有しない場合は染色処理工程Ｓ３０の前）に行う延伸処理を少なくとも含む。この延伸処理は通常、上述のように乾式延伸である。かかる乾式延伸、とりわけ熱ロール延伸を実施することにより、得られる偏光フィルムの膜厚の均一性を向上させることができる。
【００３６】
延伸処理工程Ｓ１０における延伸倍率は、得られる偏光フィルムの光学特性（特に偏光特性）の観点から、好ましくは３．５倍以上であり、より好ましくは４倍以上である。ここでいう延伸倍率は、延伸処理を２回以上実施する場合には、すべての延伸処理を終えた後の累積延伸倍率を意味する。延伸倍率は通常、８倍程度以下である。
【００３７】
延伸処理を施した後（延伸処理を２回以上実施する場合には、すべての延伸処理を終えた後）の延伸ポリビニルアルコール系樹脂フィルムは、ＡＴＲ−ＩＲ法による赤外分光スペクトルから下記式（２）：
指標β＝（Ａ1143−Ａ1160）／（Ａ1093−Ａ1160）          （２）
で求められる指標βが下記式（３）：
β≧（０．７８／延伸処理前の平均膜厚）＋０．５６          （３）
を満たすことが好ましい。式（２）中、Ａ1143、Ａ1160及びＡ1093はそれぞれ、波数１１４３、１１６０及び１０９３ｃｍ-1における吸光度である。式（３）における延伸処理前の平均膜厚とは、偏光フィルム化処理に供されるポリビニルアルコール系樹脂フィルムの平均膜厚を意味する。
【００３８】
指標βは、非結晶性のポリビニルアルコール系樹脂の量に対する結晶性のポリビニルアルコール系樹脂の量の比についての指標となるパラメータであり、指標βからポリビニルアルコール系樹脂フィルムの延伸による結晶化度を把握することができる。指標βが大きいほど結晶化度が高いといえる。そして、指標βが式（３）を満たすとき、フィルム破断頻度が有意に低減されることが確認されている。これは、結晶化度の向上によりフィルムの機械的強度が高まるためであると考えられる。換言すれば、式（３）を満たすかどうかを確認することによって、十分な破断抑制効果が得られるかどうかを判定することができる。
【００３９】
指標βは、延伸処理を施した直後の延伸ポリビニルアルコール系樹脂フィルムについて測定される。直後とは、延伸処理後であって次の処理工程の前までをいう。指標βを求める際の赤外分光スペクトルの測定条件は、後述する実施例の項に記載に従う。
【００４０】
（３）膨潤処理工程Ｓ２０
膨潤処理工程Ｓ２０は、ポリビニルアルコール系樹脂フィルム表面の異物除去や染色処理工程での易染色性の付与等の目的で必要に応じて行われる工程であり、長尺のポリビニルアルコール系樹脂フィルムを、少なくとも水を含む膨潤浴に浸漬することにより行うことができる。膨潤浴の温度は、例えば１０〜７０℃程度であり、好ましくは２０〜６０℃程度である。２以上の膨潤浴に順次浸漬して膨潤処理を行ってもよい。膨潤浴へのフィルムの浸漬時間は、例えば３０秒〜３００秒程度、好ましくは６０秒〜２４０秒程度である。
【００４１】
（４）染色処理工程Ｓ３０
染色処理工程Ｓ３０は、ポリビニルアルコール系樹脂フィルムを二色性色素で染色する工程であり、長尺のポリビニルアルコール系樹脂フィルムを、二色性色素を含む染色浴に浸漬することにより行うことができる。２以上の染色浴に順次浸漬して染色処理を行ってもよい。上述のように、染色浴中で湿式延伸を行ってもよい。二色性色素としては、ヨウ素や二色性有機染料が用いられる。
【００４２】
ヨウ素による染色処理としては通常、ヨウ素及びヨウ化カリウムを含有する染色浴（水溶液）に、ポリビニルアルコール系樹脂フィルムを浸漬する方法が採用される。染色浴におけるヨウ素の含有量は、水１００重量部あたり０．００３〜１重量部程度であることができる。ヨウ化カリウムの含有量は、水１００重量部あたり０．１〜２０重量部程度であることができる。ヨウ化カリウムに代えて、ヨウ化亜鉛等の他のヨウ化物を用いてもよく、ヨウ化カリウムと他のヨウ化物を併用してもよい。染色浴の温度は、１０〜４５℃程度、好ましくは２０〜４０℃程度である。染色浴へのフィルムの浸漬時間は、例えば３０秒〜６００秒程度、好ましくは６０秒〜３００秒程度である。
【００４３】
一方、二色性有機染料による染色処理としては通常、二色性有機染料を含有する染色浴（水溶液）に、ポリビニルアルコール系樹脂フィルムを浸漬する方法が採用される。二色性有機染料は１種のみを用いてもよいし、２種以上を併用することもできる。二色性有機染料を含有する染色浴は、硫酸ナトリウム等の無機塩を染色助剤として含有していてもよい。この染色浴における二色性有機染料の含有量は、水１００重量部あたり１×１０-4〜１０重量部程度であることができる。染色浴の温度は、２０〜８０℃程度、好ましくは３０〜７０℃程度である。染色浴へのフィルムの浸漬時間は、例えば３０秒〜６００秒程度、好ましくは６０秒〜３００秒程度である。
【００４４】
（５）架橋処理工程Ｓ４０
架橋処理工程Ｓ４０は、架橋による耐水化やフィルムの色相調整等の目的で行われる工程であり、染色された長尺のポリビニルアルコール系樹脂フィルムを、架橋剤を含む架橋浴に浸漬することにより行うことができる。２以上の架橋浴に順次浸漬して架橋処理を行ってもよい。上述のように、架橋浴中で湿式延伸を行ってもよい。架橋剤としては、例えば、ホウ酸、ホウ砂等のホウ素化合物、グリオキザール、グルタルアルデヒド等が挙げられる。架橋剤は１種のみを単独で使用してもよいし、２種以上を併用してもよい。中でもホウ酸が好ましく用いられる。
【００４５】
架橋浴における架橋剤の含有量は、水１００重量部あたり２〜１５重量部程度であることができる。架橋浴は、ヨウ化カリウムに代表されるヨウ化物を含有することができる。ヨウ化物の含有量は、水１００重量部あたり０．１〜２０重量部程度であることができる。架橋浴の温度は、１０〜８５℃程度、好ましくは５０〜８０℃程度である。架橋浴へのフィルムの浸漬時間は、例えば１０〜６００秒程度、好ましくは６０〜４２０秒程度、より好ましくは９０〜３００秒程度である。
【００４６】
（６）洗浄処理工程Ｓ５０
架橋処理工程後のポリビニルアルコール系樹脂フィルムは通常、洗浄処理される。洗浄処理工程Ｓ５０は通常、水洗浄工程を含む。水洗浄処理は、架橋処理工程後のフィルムをイオン交換水、蒸留水等の純水に浸漬、純水をシャワーとして噴霧、あるいは浸漬と噴霧とを併用することにより行うことができる。水洗浄温度は、通常２〜５０℃、好ましくは４〜２０℃の範囲であり、浸漬時間は２〜１２０秒程度である。洗浄液には、水のほか、メタノール、エタノール、イソプロピルアルコール、ブタノール、プロパノール等の液体アルコールを適宜含有させることもできる。なお、洗浄処理工程Ｓ５０を省略することも可能である。
【００４７】
（７）乾燥処理工程Ｓ６０
洗浄処理工程Ｓ５０後に、通常は乾燥処理工程Ｓ６０を行って偏光フィルムを得る。乾燥処理としては、自然乾燥、送風乾燥、加熱乾燥等の任意の適切な方法を採用し得る。例えば加熱乾燥の場合、乾燥温度は通常、２０〜９５℃である。乾燥重量法に従う偏光フィルムの水分率は、例えば５〜２０重量％程度である。
【００４８】
偏光フィルムの平均膜厚（測定方法はポリビニルアルコール系樹脂フィルムと同じである。）は、例えば２〜３０μｍであり、好ましくは３〜２０μｍである。
【００４９】
＜偏光板＞
以上のようにして製造される偏光フィルムの片面又は両面に接着剤を用いて保護フィルムを貼合することにより偏光板を得ることができる。保護フィルムは、透光性を有する（好ましくは光学的に透明な）熱可塑性樹脂、例えば、鎖状ポリオレフィン系樹脂（ポリプロピレン系樹脂等）、環状ポリオレフィン系樹脂（ノルボルネン系樹脂等）のようなポリオレフィン系樹脂；トリアセチルセルロース、ジアセチルセルロースのようなセルロースエステル系樹脂；ポリエチレンテレフタレート、ポリエチレンナフタレート、ポリブチレンテレフタレートのようなポリエステル系樹脂；ポリカーボネート系樹脂；（メタ）アクリル系樹脂；又はこれらの混合物、共重合物等からなる樹脂フィルムであることができる。両面に保護フィルムが貼合される場合、それらは、同じ樹脂から構成されるフィルムであってもよいし、互いに異なる樹脂から構成されるフィルムであってもよい。
【００５０】
保護フィルムは、位相差フィルムのような光学機能を併せ持つ保護フィルムであることもできる。例えば、上記材料からなる樹脂フィルムを延伸（一軸延伸又は二軸延伸など）したり、該フィルム上に液晶層などを形成したりすることにより、任意の位相差値が付与された位相差フィルムとすることができる。保護フィルムは、ハードコート層、防眩層、反射防止層、光拡散層、帯電防止層、防汚層、導電層のような表面処理層（コーティング層）を有していてもよい。保護フィルムの厚みは９０μｍ以下が好ましく、より好ましくは５〜６０μｍである。
【００５１】
保護フィルムを貼合するための接着剤は、紫外線硬化性接着剤のような活性エネルギー線硬化性接着剤や、ポリビニルアルコール系樹脂の水溶液、又はこれに架橋剤が配合された水溶液、ウレタン系エマルジョン接着剤のような水系接着剤を挙げることができる。紫外線硬化性接着剤は、ラジカル重合性の（メタ）アクリル系化合物と光ラジカル重合開始剤とを含む硬化性樹脂組成物や、カチオン重合性のエポキシ化合物と光カチオン重合開始剤とを含む硬化性樹脂組成物等であることができる。また、カチオン重合性のエポキシ化合物とラジカル重合性の（メタ）アクリル系化合物とを併用し、開始剤として光カチオン重合開始剤と光ラジカル重合開始剤とを併用した硬化性樹脂組成物を用いることもできる。
【００５２】
保護フィルムの貼合に先立ち、偏光フィルムと保護フィルムとの接着性を向上させるために、偏光フィルム及び／又は保護フィルムの貼合面に、コロナ処理、火炎処理、プラズマ処理、紫外線照射、プライマー塗布処理、ケン化処理等の表面活性化処理を施してもよい。
【００５３】
活性エネルギー線硬化性接着剤を用いる場合、偏光フィルムに接着剤層を介して保護フィルムを積層した後、活性エネルギー線を照射することによって接着剤層を硬化させる。活性エネルギー線は、好ましくは紫外線である。紫外線光源としては、波長４００ｎｍ以下に発光分布を有する光源が好ましく、例えば、低圧水銀灯、中圧水銀灯、高圧水銀灯、超高圧水銀灯、ケミカルランプ、ブラックライトランプ、マイクロウェーブ励起水銀灯、メタルハライドランプ等を挙げることができる。
【００５４】
水系接着剤を用いる場合、偏光フィルムに接着剤層を介して保護フィルムを積層した後、水系接着剤中に含まれる水を除去するために乾燥処理を行う。乾燥は、例えばフィルムを乾燥炉に導入することによって行うことができる。乾燥温度は、好ましくは３０〜９０℃である。乾燥処理後、室温又はそれよりやや高い温度、例えば２０〜４５℃程度の温度で養生する工程を設けてもよい。養生温度は、乾燥温度よりも低く設定されるのが一般的である。
【実施例】
【００５５】
以下、実施例及び比較例を示して本発明をさらに具体的に説明するが、本発明はこれらの例によって限定されるものではない。
【００５６】
〔１〕ポリビニルアルコール系樹脂フィルムの指標αの測定
ポリビニルアルコール系樹脂フィルムのＡＴＲ−ＩＲ法による赤外分光スペクトルをフーリエ変換赤外分光光度計（アジレント・テクノロジー株式会社製の「ＦＴ−６４０」）を用いて測定し、下記式（１）：
指標α＝（Ａ1043−Ａ1160）／（Ａ1093−Ａ1160）          （１）
に従って指標αを算出した。式中、Ａ1043、Ａ1160及びＡ1093はそれぞれ、波数１０４３、１１６０及び１０９３ｃｍ-1における吸光度である。赤外分光スペクトル測定は以下の条件で行った。
【００５７】
積算回数：１６回、
波数分解能：２ｃｍ-1、
測定波数範囲：４０００〜７００ｃｍ-1、
スキャンスピード：５ｋＨｚ、
ローパスフィルタ：１．２８ｋＨｚ、
光源：ＭＩＲ、
ビームスプリッタ：ＫＢｒ、
検出器：ＤＬａＴＧＳ，ＴＥ  Ｃｏｏｌｅｄ、
結晶：ダイヤモンド、
入射角度：４５°。
【００５８】
〔２〕ポリビニルアルコール系樹脂フィルムの膜厚の測定
ポリビニルアルコール系樹脂フィルムから、長さ方向に１０ｃｍ間隔で長さ方向５ｃｍ×幅方向全幅のサンプルを３本切り出した後、各サンプルの片側の端部から１０ｃｍ間隔で接触式膜厚計（（株）ニコン製の「デジマイクロカウンタＭＦＣ−１０１」）を用いて膜厚を測定し、得られた全ての測定値の平均値を平均膜厚とした。また、全ての測定値の最大値を幅方向における最大膜厚とし、全ての測定値の最小値を幅方向における最小膜厚とした。また、これらの測定値に基づき、下記式：
膜厚バラツキ＝〔（最大膜厚−最小膜厚）／平均膜厚〕×１００
に従って、膜厚バラツキを算出した。
【００５９】
〔３〕延伸処理を施した後の延伸ポリビニルアルコール系樹脂フィルムの指標βの測定
延伸処理を施した直後の延伸ポリビニルアルコール系樹脂フィルムのＡＴＲ−ＩＲ法による赤外分光スペクトルをフーリエ変換赤外分光光度計（アジレント・テクノロジー株式会社製の「ＦＴ−６４０」）を用いて測定し、下記式（２）：
指標β＝（Ａ1143−Ａ1160）／（Ａ1093−Ａ1160）          （２）
に従って指標βを算出した。式中、Ａ1143、Ａ1160及びＡ1093はそれぞれ、波数１１４３、１１６０及び１０９３ｃｍ-1における吸光度である。赤外分光スペクトル測定は以下の条件で行った。
【００６０】
積算回数：１６回、
波数分解能：２ｃｍ-1、
測定波数範囲：４０００〜７００ｃｍ-1、
スキャンスピード：５ｋＨｚ、
ローパスフィルタ：１．２８ｋＨｚ、
光源：ＭＩＲ、
ビームスプリッタ：ＫＢｒ、
検出器：ＤＬａＴＧＳ，ＴＥ  Ｃｏｏｌｅｄ、
結晶：ダイヤモンド、
入射角度：４５°。
【００６１】
また、下記式（３）：
β≧（０．７８／延伸処理前の平均膜厚）＋０．５６          （３）
の充足性を確認した。充足する場合をＡ、充足しない場合をＢとした。
【００６２】
＜実施例１＞
平均重合度が約２４００、ケン化度が９９．９モル％以上、可塑剤（グリセリン）含有量がポリビニルアルコールフィルムを構成するポリビニルアルコール１００重量部に対して１０．０重量部、指標αが０．７３３、平均膜厚が６０．２μｍ、最大膜厚と最小膜厚との差が平均膜厚の６％であり、長さが５０００ｍのポリビニルアルコールフィルム（ＰＶＡフィルム）を、表面温度が１２２℃の熱ロールを用いて乾式で４．５倍に一軸延伸した。引き続き、緊張状態に保ったまま、４０℃の純水に滞留時間１分で浸漬した後、ヨウ素／ヨウ化カリウム／水の重量比が０．１／５／１００で２８℃の水溶液に滞留時間６０秒で浸漬した。その後、ヨウ化カリウム／ホウ酸／水の重量比が１０．５／７．５／１００で７２℃の水溶液に滞留時間３００秒で浸漬した。引き続き１０℃の純水で５秒間洗浄した後、４００Ｎの張力で保持した状態で、４０℃で７５秒、次いで７０℃で３０秒乾燥し、ヨウ素が吸着配向された偏光フィルムを連続的に製造したところ、フィルムの破断頻度はフィルム１ｋｍあたり０．２回／ｋｍと低頻度であり、安定的に偏光フィルムを製造することができた。一軸延伸後の延伸ポリビニルアルコールフィルムの指標βは０．５７５であった。また、得られた偏光フィルムの平均膜厚は２２．１μｍであった。ＰＶＡフィルムの可塑剤含有量、指標α、平均膜厚、最大膜厚と最小膜厚との差、膜厚バラツキ、長さ、熱ロールの表面温度、得られた偏光フィルムの平均膜厚、指標β、及び破断頻度を表１にまとめた。
【００６３】
＜実施例２〜５、比較例１〜２＞
表１に記載の可塑剤含有量、指標α、平均膜厚、最大膜厚と最小膜厚との差、膜厚バラツキ、及び長さを有するＰＶＡフィルムを表１に記載の表面温度を有する熱ロールを用いて一軸延伸したこと以外は実施例１と同様にして連続的に偏光フィルムを製造した。得られた偏光フィルムの平均膜厚、指標β及び破断頻度を表１に示す。
【００６４】
【表１】
2017040880.tif 000003
【００６５】
＜実施例６＞
平均重合度が約２４００、ケン化度が９９．９モル％以上、可塑剤（グリセリン）含有量がポリビニルアルコールフィルムを構成するポリビニルアルコール１００重量部に対して１０．２重量部、指標αが０．７５４、平均膜厚が２９．４μｍ、最大膜厚と最小膜厚との差が平均膜厚の５％であり、長さが５０００ｍのポリビニルアルコールフィルム（ＰＶＡフィルム）を、表面温度が１１６℃の熱ロールを用いて乾式で４．１倍に一軸延伸した。引き続き、緊張状態に保ったまま、４０℃の純水に滞留時間１分で浸漬した後、ヨウ素／ヨウ化カリウム／水の重量比が０．１／５／１００で２８℃の水溶液に滞留時間６０秒で浸漬した。その後、ヨウ化カリウム／ホウ酸／水の重量比が１０．５／７．５／１００で６５℃の水溶液に滞留時間３００秒で浸漬した。引き続き１０℃の純水で５秒間洗浄した後、４００Ｎの張力で保持した状態で、４０℃で７５秒、次いで７０℃で３０秒乾燥し、ヨウ素が吸着配向された偏光フィルムを連続的に製造したところ、フィルムの破断頻度は０．１回／ｋｍと低頻度であり、安定的に偏光フィルムを製造することができた。一軸延伸後の延伸ポリビニルアルコールフィルムの指標βは０．５９７であった。また、得られた偏光フィルムの平均膜厚は１２．０μｍであった。ＰＶＡフィルムの可塑剤含有量、指標α、平均膜厚、最大膜厚と最小膜厚との差、膜厚バラツキ、長さ、熱ロールの表面温度、得られた偏光フィルムの平均膜厚、指標β、及び破断頻度を表２にまとめた。
【００６６】
＜実施例７、比較例３＞
表２に記載の可塑剤含有量、指標α、平均膜厚、最大膜厚と最小膜厚との差、膜厚バラツキ、及び長さを有するＰＶＡフィルムを表２に記載の表面温度を有する熱ロールを用いて一軸延伸したこと以外は実施例６と同様にして連続的に偏光フィルムを製造した。得られた偏光フィルムの平均膜厚、指標β及び破断頻度を表２に示す。
【００６７】
【表２】
2017040880.tif 000004
【００６８】
＜実施例８＞
平均重合度が約２４００、ケン化度が９９．９モル％以上、可塑剤（グリセリン）含有量がポリビニルアルコールフィルムを構成するポリビニルアルコール１００重量部に対して１０．１重量部、指標αが０．７４１、平均膜厚が２０．１μｍ、最大膜厚と最小膜厚との差が平均膜厚の８％であり、長さが５０００ｍのポリビニルアルコールフィルム（ＰＶＡフィルム）を、表面温度が１０５℃の熱ロールを用いて乾式で４．１倍に一軸延伸した。引き続き、緊張状態に保ったまま、３０℃の純水に滞留時間１分で浸漬した後、ヨウ素／ヨウ化カリウム／水の重量比が０．１／５／１００で２８℃の水溶液に滞留時間６０秒で浸漬した。その後、ヨウ化カリウム／ホウ酸／水の重量比が１０．５／７．５／１００で６４℃の水溶液に滞留時間３００秒で浸漬した。引き続き１０℃の純水で５秒間洗浄した後、４００Ｎの張力で保持した状態で、４０℃で７５秒、次いで７０℃で３０秒乾燥し、ヨウ素が吸着配向された偏光フィルムを連続的に製造したところ、フィルムの破断頻度は０．１回／ｋｍと低頻度であり、安定的に偏光フィルムを製造することができた。一軸延伸後の延伸ポリビニルアルコールフィルムの指標βは０．６０１であった。また、得られた偏光フィルムの平均膜厚は７．２μｍであった。ＰＶＡフィルムの可塑剤含有量、指標α、平均膜厚、最大膜厚と最小膜厚との差、膜厚バラツキ、長さ、熱ロールの表面温度、得られた偏光フィルムの平均膜厚、指標β、及び破断頻度を表３にまとめた。
【００６９】
＜実施例９〜１１＞
表３に記載の可塑剤含有量、指標α、平均膜厚、最大膜厚と最小膜厚との差、膜厚バラツキ、及び長さを有するＰＶＡフィルムを表３に記載の表面温度を有する熱ロールを用いて一軸延伸したこと以外は実施例８と同様にして連続的に偏光フィルムを製造した。得られた偏光フィルムの平均膜厚、指標β及び破断頻度を表３に示す。
【００７０】
【表３】
2017040880.tif 000005
【図１】
2017040880.tif 000006